(57)【要約】【課題】紙を発泡材の一部とする発泡体にあって、吸音特性が優れた発泡体等を提供する。【解決手段】パルプ繊維成分と合成樹脂成分と補助剤としての澱粉成分とを発泡させ、多数の空間を形成した発泡セルＳ２，Ｓ３より構成された発泡体１Ａであって、合成樹脂成分は、共重合の形態がホモポリマーで、メルトフローレイトが３０ｇ／１０ｍｉｎ、引っ張り強度が３６ＭＰａ、引っ張り弾性率が１５５０ＭＰａの物性であり、且つ、酸化防止剤が添加されたポリプロピレン樹脂である。【選択図】図２
2014098077.tif 000002
【特許請求の範囲】
【請求項１】
パルプ繊維成分と合成樹脂成分と補助剤としての澱粉成分とを発泡させ、多数の空間を形成した発泡セルより構成された発泡体であって、
前記合成樹脂成分は、共重合の形態がホモポリマーで、メルトフローレイトが３０ｇ／１０ｍｉｎ、引っ張り強度が３６ＭＰａ、引っ張り弾性率が１５５０ＭＰａの物性であり、且つ、酸化防止剤が添加されたポリプロピレン樹脂であることを特徴とする発泡体。
【請求項２】
請求項１記載の発泡体であって、
前記発泡セルは、厚み方向に沿って、表面皮膜層と発泡セル層と表面皮膜層とから構成され、各表面皮膜層は、極薄厚みであり、発泡セル層より発泡密度が高い発泡セルが密集配置され、発泡セル層は、各表面皮膜層より発泡密度が低い発泡セルが密集配置されていることを特徴とする発泡体。
【請求項３】
請求項１又は請求項２記載の発泡体であって、
前記発泡セル層の間に配置され、前記発泡セル層より密度の高い前記発泡セルが密集配置され、且つ、前記発泡セル層の間を連続して仕切る仕切皮膜層を有することを特徴とする発泡体。
【請求項４】
請求項１〜請求項３のいずれかに記載の発泡体であって、
前記合成樹脂成分は、ポリプロピレン樹脂材のＪ３０００ＧＰ（株式会社プライムポリマーの商品名プライムポリプロの一種）であることを特徴とする発泡体。
【請求項５】
間隔を置いて配置された吐出口が設けられ、前記各吐出口より吐出された発泡体の発泡領域を規制する規制枠壁が設けられた押出し成形機を使用し、
前記押出し成形機にパルプ繊維成分と共重合の形態がホモポリマーで、メルトフローレイトが３０ｇ／１０ｍｉｎ、引っ張り強度が３６ＭＰａ、引っ張り弾性率が１５５０ＭＰａの物性であり、且つ、酸化防止剤が添加されたポリプロピレン樹脂成分と補助剤としての澱粉成分と水を供給し、前記パルプ繊維成分と合成樹脂成分と澱粉成分と水を加熱混練して前記各吐出口より押圧によって吐出させたことを特徴とする発泡体の製造方法。
【請求項６】
請求項５に記載の発泡体の製造方法であって、
前記合成樹脂成分は、ポリプロピレン樹脂材のＪ３０００ＧＰ（株式会社プライムポリマーの商品名プライムポリプロの一種）であることを特徴とする発泡体の製造方法。
【発明の詳細な説明】
【技術分野】
【０００１】
本発明は、パルプ繊維成分と合成樹脂成分と補助剤としての澱粉成分とを発泡材とした発泡体及びその製造方法に関する。
【背景技術】
【０００２】
従来より紙を発泡材の一部として利用した発泡体が提案されている（特許文献１、２参照）。この発泡体は、パルプ繊維成分として古紙を使用できるため、紙のリサイクルに好適である。そして、発泡体は、多数の空間を形成した発泡セルが密集状態に配置されるため、空気の通過を適度に阻止でき、良好な吸音材としても期待できる。
【先行技術文献】
【特許文献】
【０００３】
【特許文献１】特許第３３２６１５６号公報
【特許文献２】特開２０００−２７３８００号公報
【発明の概要】
【発明が解決しようとする課題】
【０００４】
しかしながら、紙を発泡材の一部として利用した発泡体にあって、更に優れた吸音特性を有するものが要望されている。
【０００５】
そこで、本発明は、前記した課題を解決すべくなされたものであり、紙を発泡材の一部とする発泡体にあって、吸音特性が優れた発泡体、及び、発泡体の製造方法を提供することを目的とする。
【課題を解決するための手段】
【０００６】
本発明は、パルプ繊維成分と合成樹脂成分と補助剤としての澱粉成分とを発泡させ、多数の空間を形成した発泡セルより構成された発泡体であって、前記合成樹脂成分は、共重合の形態がホモポリマーで、メルトフローレイトが３０ｇ／１０ｍｉｎ、引っ張り強度が３６ＭＰａ、引っ張り弾性率が１５５０ＭＰａの物性であり、且つ、酸化防止剤が添加されたポリプロピレン樹脂であることを特徴とする発泡体である。
【０００７】
前記発泡セルは、厚み方向に沿って、表面皮膜層と発泡セル層と表面皮膜層とから構成され、各表面皮膜層は、極薄厚みであり、発泡セル層より発泡密度が高い発泡セルが密集配置され、発泡セル層は、各表面皮膜層より発泡密度が低い発泡セルが密集配置されている構造のものであっても良い。前記発泡セル層の間に配置され、前記発泡セル層より密度の高い前記発泡セルが密集配置され、且つ、前記発泡セル層の間を連続して仕切る仕切皮膜層を有する構造のものであっても良い。前記合成樹脂成分は、ポリプロピレン樹脂材のＪ３０００ＧＰ（株式会社プライムポリマーの商品名プライムポリプロの一種）であっても良い。
【０００８】
他の本発明は、間隔を置いて配置された吐出口が設けられ、前記各吐出口より吐出された発泡体の発泡領域を規制する規制枠壁が設けられた押出し成形機を使用し、前記押出し成形機にパルプ繊維成分と共重合の形態がホモポリマーで、メルトフローレイトが３０ｇ／１０ｍｉｎ、引っ張り強度が３６ＭＰａ、引っ張り弾性率が１５５０ＭＰａの物性であり、且つ、酸化防止剤が添加されたポリプロピレン樹脂成分と補助剤としての澱粉成分と水を供給し、前記パルプ繊維成分と合成樹脂成分と澱粉成分と水を加熱混練して前記各吐出口より押圧によって吐出させたことを特徴とする発泡体の製造方法である。
【０００９】
前記合成樹脂成分は、ポリプロピレン樹脂材のＪ３０００ＧＰ（株式会社プライムポリマーの商品名プライムポリプロの一種）であっても良い。
【発明の効果】
【００１０】
本発明によれば、合成樹脂成分は、メルトフローレイト（ＭＦＲ）が高い値であるため、発泡過程にあって、発泡材の流動性が高くなることから各発泡セルが大きく膨らむことができ、これにより多数の空間を形成した発泡セルで、セル構造が疎状態の構造体となる。発泡体が音の振動を受けると、セル構造が疎状態であるため、表皮部分の音伝搬による振動性が上がり、発泡セル内の空気伝搬により、各発泡セルが音によって構造全体で振動し、その振動が発泡セルの内部の空間（空気層）に入り込み、音を吸収する。以上より、紙を発泡材の一部とする発泡体にあって、優れた吸音特性が得られる。
【００１１】
また、合成樹脂成分に酸化防止剤が添加されているため、高温化での酸化劣化を引き起こさず、耐熱性が良い。
【図面の簡単な説明】
【００１２】
【図１】本発明の一実施形態を示し、発泡体の外観斜視図である。
【図２】本発明の一実施形態を示し、発泡体の構造模式図である。
【図３】本発明の一実施形態を示し、（ａ）は押出し成形機の要部斜視図、（ｂ）は口金部材の正面図である。
【図４】本発明の一実施形態を示し、各合成樹脂材の物性等を示す図である。
【図５】本発明の一実施形態を示し、各種の発泡体における残響室法による吸音率の特性線図である。
【図６】本発明の他の実施形態を示し、発泡体の構造模式図である。
【図７】本発明の他の実施形態を示し、（ａ）は押出し成形機の要部斜視図、（ｂ）は口金部材の正面図である。
【図８】本発明の他の実施形態を示し、仕切皮膜層を有しない発泡体（口金１段の場合）と仕切皮膜層を有する発泡体とにおける残響室法による吸音率の特性線図である。
【発明を実施するための形態】
【００１３】
以下、本発明の実施形態を図面に基づいて説明する。
【００１４】
（一実施形態）
図１〜図５は本発明の一実施形態を示す。図１に示すように、発泡体１Ａは、偏平長方形の板状発泡体である。発泡体１Ａは、パルプ繊維成分である紙粉末成分と、合成樹脂成分と、補助剤としての澱粉成分であるコーンスターチとを発泡させ、多数の空間を形成した発泡セルＳ２，Ｓ３より構成されている（図２参照）。紙粉末成分としては、官製葉書等の古紙を紙粉末繊維状にしたものを使用している。
【００１５】
合成樹脂成分としては、共重合の形態がホモポリマーで、メルトフローレイトが３０ｇ／１０ｍｉｎ、引っ張り強度が３６ＭＰａ、引っ張り弾性率が１５５０ＭＰａの物性であり、且つ、酸化防止剤が添加されたポリプロピレン樹脂材を使用している。具体的には、図４に示すように、Ｊ３０００ＧＰ（株式会社プライムポリマーの商品名プライムポリプロの一種）に酸化防止剤を添加したものを使用している。酸化防止剤としては、ラジカル捕捉作用を持つフェノール系や、過酸化物分解作用を持つ硫黄系・リン系のものを使用している。
【００１６】
各発泡セルＳ２，Ｓ３は、内部の空間（空気層）がセル皮膜によって被われている。発泡セルＳ２，Ｓ３は、その位置によって発泡密度（発泡倍率）が異なり、発泡体１Ａは発泡セルＳ２，Ｓ３の密度によって以下のような層構造に形成される。
【００１７】
つまり、発泡体１Ａは、厚み方向に沿って、表面皮膜層２と発泡セル層３と表面皮膜層２とから構成されている。各表面皮膜層２は、極薄厚みであり、発泡セル層３より発泡密度が高い発泡セルＳ２が密集配置されている。各発泡セル層３は、各表面皮膜層２より発泡密度が低い発泡セルＳ３が密集配置されている。
【００１８】
又、各発泡セル層３には、厚み方向の直交方向に沿って等間隔に複数の縦仕切皮膜層５が形成されている。各発泡セル層３は、縦仕切皮膜層５によって分割されている。縦仕切皮膜層５は、発泡セル層３より発泡密度が高い発泡セルＳ２が密集配置されている。
【００１９】
次に、上記発泡体１Ａを製造する押出し成形機１０を説明する。押出し成形機１０は、図３（ａ）に示すように、各発泡材を投入する投入口（図示せず）と、投入された発泡材を混練する混練手段（図示せず）と、混練された発泡材を高温に加熱する加熱手段（図示せず）と、発泡材を押圧する押圧手段（図示せず）と、押圧室の先端側を塞ぐように配置された口金部材１１と、この口金部材１１の外側を囲むように配置された規制枠壁２０とを備えている。口金部材１１は、図３（ａ）、（ｂ）に示すように、水平方向に等間隔Ｐを置いて配置された複数の吐出口１２を１段有する。各吐出口１２は、水平方向に対し同じ位置に配置されている。規制枠壁２０は、この吐出口１２より吐出された発泡材の発泡領域を規制する。規制枠壁２０は、偏平長方形状の枠である。
【００２０】
次に、発泡体１Ａの製造方法を説明する。押出し成形機１０内に、紙粉末成分とポリプロピレン樹脂材のＪ３０００ＧＰ（株式会社プライムポリマーの商品名プライムポリプロの一種）と補助剤としてのコーンスターチと水を供給する。そして、紙粉末成分とポリプロピレン樹脂材とコーンスターチと水を加熱混練し、この高温の発泡材を口金部材１１の１段の吐出口１２より押圧によって吐出させる。
【００２１】
すると、高温の発泡材に混入された水が各吐出口１２より吐出された瞬間に気化し、水の蒸気圧により紙粉末成分とポリプロピレン樹脂材のＪ３０００ＧＰ（株式会社プライムポリマーの商品名プライムポリプロの一種）とコーンスターチから成る発泡材が発泡する。この発泡は、規制枠壁２０によって規制されるため、規制枠壁２０を断面積とする発泡体１Ａが連続的に押し出される。各発泡セルＳ２，Ｓ３は、紙粉末成分の柔軟性やコーンスターチの粘着性によって適度な発泡を行い、内部に空間（空気層）が形成されたものとなる。
【００２２】
また、各吐出口１２から吐出された発泡材は、自由に発泡できず、上記したように規制枠壁２０で発泡形成が抑制されると共に、発泡セル同士が互いに干渉することによって発泡形成が抑制される。具体的には、規制枠壁２０の内周近傍の位置する発泡セルＳ２は、規制枠壁２０で発泡形成が抑制される。これによって表面皮膜層２が形成される。水平方向の隣り合う吐出口１２の中間位置付近の位置する発泡セルＳ２は、互いの発泡セルＳ２同士が衝突（干渉）して発泡形成が抑制される。これによって縦仕切皮膜層５が形成される。これらより内側位置に位置する発泡セルＳ３は、上記発泡セルＳ２に較べて弱い抑制力しか働かない。これによって発泡セル層３が形成される。
【００２３】
上記発泡過程にあって、紙粉末成分の柔軟性やコーンスターチの粘着性のみならず、合成樹脂成分がＭＲＦの高い値のものであるため、発泡材が高い流動性を示し、ＭＦＲの低い値のものに較べて各発泡セルＳ３が大きく膨らむ。これにより、発泡セルＳ３からなるセル構造は疎状態に構成される。又、発泡セルＳ３が大きく膨らむことにより、各発泡セルＳ３の膜厚は、薄いものとなる。
【００２４】
このような構成の発泡体１Ａは、多数の空間を形成した発泡セルＳ２，Ｓ３が密集状態に配置されているため、空気の振動が大きく、また、表皮部分の音の通過を適度に促す。発泡体１Ａの表面皮膜層２が適度に音により振動し、この振動が発泡セル層３に伝達される。発泡セル層３は、その発泡セルＳ３が大きく、セル構造が疎状態であるため、各発泡セルＳ３の表皮に近い部分が音によって振動し、その振動が発泡セルＳ３の内部の空間（空気層）に入り込み、音を全体で吸収する。
【００２５】
これに加えて、各発泡セルＳ３の膜厚が薄いため、各発泡セルＳ３の膜が振動し易く、膜の振動によっても音を吸収する。以上より、紙を発泡材の一部とする発泡体にあって、優れた吸音特性を発揮する。
【００２６】
図５は、各種の発泡体における残響室法による吸音率測定結果である。図５に示すように、酸化防止剤を添加したポリプロピレン樹脂のＪ３０００ＧＰ（株式会社プライムポリマーの商品名：プライムポリプロの一種）は、一般的な吸音材であるフェルトやシンサレートと比較して、大略１０００〜２０００Ｈｚの範囲で高い吸音率を示した。従って、１０００Ｈｚ〜２０００Ｈｚの会話明瞭度の領域で高い吸音特性を発揮することが確認された。例えば自動車内に使用する吸音材として好適である。特に、Ｊ３０００ＧＰは、１／３オクターブバンド中心周波数１２５０〜２０００Ｈｚの範囲で最大０．９近くの高い吸音率を示した。又、２０００Ｈｚ以上の高周波数帯域においても、吸音率の落ち込みが小さく０．５以上の吸音率を示した。
【００２７】
又、ポリプロピレン樹脂のＪ７１５Ｍ（株式会社プライムポリマーの商品名：プライムポリプロの一種）は、一般的な吸音材であるフェルトやシンサレートに比較して、大略１０００〜２０００Ｈｚの範囲で高い吸音率を示したが、２０００Ｈｚ以上の高周波数帯域において大きく吸音率が低下する。
【００２８】
図５に示すように、ポリプロピレン樹脂のＨ７００（株式会社プライムポリマーの商品名：プライムポリプロの一種）は、一般的な吸音材であるフェルトやシンサレートに比較して、２０００Ｈｚ周辺の周波数帯域でわずかに高い吸音率を示したが、それ以外の周波数帯域では低い吸音率しか示さなかった。
【００２９】
以上より、紙を発泡材の一部とする発泡体にあって、共重合の形態がホモポリマーで、メルトフローレイトが３０ｇ／１０ｍｉｎ、引っ張り強度が３６ＭＰａ、引っ張り弾性率が１５５０ＭＰａの物性であり、且つ、酸化防止剤が添加されたポリプロピレン樹脂は、優れた吸音性能を発揮する。また、重合されたままのポリプロピレンは、空気中の酸素によって酸化す易く、高温化では酸化劣化を引き起こし易いが、合成樹脂成分に酸化防止剤が添加されているので、高温化での酸化劣化を引き起こさず、耐熱性が良い。本実施形態の発泡体１Ａは、吸音性と耐熱性を要求される部位に最適である。
【００３０】
（他の実施形態）
図６〜図８は、本発明の他の実施形態を示す。発泡体１Ｂは、パルプ繊維成分である紙粉末成分と、合成樹脂成分と、補助剤としての澱粉成分であるコーンスターチとを発泡させ、多数の空間が形成された発泡セルＳ１，Ｓ２，Ｓ３より構成されている（図７参照）。紙粉末成分としては、官製葉書等の古紙を紙粉末繊維状にしたものを使用している。合成樹脂成分は、前記実施形態と同様である。
【００３１】
図６に示すように、発泡体１Ｂは、前記実施形態のものと比較して構造が相違する。つまり、発泡体１Ｂは、厚み方向に沿って、表面皮膜層２と発泡セル層３と仕切皮膜層４と発泡セル層３と表面皮膜層２とから構成されている。各表面皮膜層２は、極薄厚みであり、発泡セル層３より発泡密度が高い発泡セルＳ２が密集配置されている。各発泡セル層３は、仕切皮膜層４より発泡密度が低い発泡セルＳ３が密集配置されている。仕切皮膜層４は、発泡セル層３及び表面皮膜層２より発泡密度が高い発泡セルＳ１が密集配置されている。仕切皮膜層４は、２層の発泡セル層３の間を連続して仕切っている。仕切皮膜層４は、厚み方向の直交方向に一直線状で、且つ、ほぼ同じ厚みである。
【００３２】
又、各発泡セル層３には、厚み方向の直交方向に沿って等間隔に複数の縦仕切皮膜層５が形成されている。各発泡セル層３は、縦仕切皮膜層５によって分割されている。縦仕切皮膜層５は、発泡セル層３より発泡密度が高い発泡セルＳ２が密集配置されている。
【００３３】
次に、上記発泡体１Ｂを製造する押出し成形機１０を説明する。押出し成形機１０は、図７に示すように、前記実施形態のものと比較するに、口金部材１１に、水平方向に等間隔Ｐを置いて配置された複数の吐出口１２、１３を上下２段有する。他の構成は、同一であるため、重複説明を省略する。図面の同一構成箇所には同一符号を付して明確化を図る。
【００３４】
この発泡体１Ｂでも、前記実施形態と同様の理由によって優れた吸音特性を発揮する。
【００３５】
その上、発泡体１Ｂは、厚み方向の中間位置に、厚み方向の直交方向に沿って延びる仕切皮膜層４を有する。これにより、発泡体１Ｂの発泡セル層３内を伝搬する振動が仕切皮膜層４に達すると、仕切皮膜層４でランダムな振動が平面振動にリセットされ、その後、更に発泡セル層３内を伝搬することになるため、仕切皮膜層４で振動吸収が促進され、更に優れた吸音特性を発揮すると考えられる。
【００３６】
図８は、合成樹脂成分が酸化防止剤を添加したポリプロピレン樹脂のＪ３０００ＧＰであり、仕切皮膜層４を有しない発泡体１Ａ（口金１段の場合、４２ｋｇ／ｍ３）と仕切皮膜層４を有する発泡体１Ｂ（口金２段の場合、３２ｋｇ／ｍ３）とにおける残響室法による吸音率測定結果である。仕切皮膜層４を有する発泡体１Ｂも、１０００Ｈｚ〜２０００Ｈｚの会話明瞭度の領域で高い吸音特性を発揮することが確認された。例えば自動車内に使用する発泡体として好適である。
【００３７】
また、仕切皮膜層４を有する発泡体１Ｂは、仕切皮膜層４を有しない発泡体１Ａと比較して、吸音ピークが低周波数側にシフトすることが確認された。仕切皮膜層４の有無、若しくは、仕切皮膜層４の段数等を可変することによって、要求される吸音ピーク性能に応じた発泡体を提供できる。
【００３８】
（その他）
この各実施形態では、合成樹脂成分として、酸化防止剤を添加したポリプロピレン樹脂のＪ３０００ＧＰ（株式会社プライムポリマーの商品名：プライムポリプロの一種）を使用したが、本発明は、共重合の形態がホモポリマーで、メルトフローレイトが３０ｇ／１０ｍｉｎ、引っ張り強度が３６ＭＰａ、引っ張り弾性率が１５５０ＭＰａの物性であり、且つ、酸化防止剤が添加されたポリプロピレン樹脂、つまり、Ｊ３０００ＧＰ相当の合成樹脂材であれば良い。
【００３９】
この他の実施形態の発泡体１Ｂは、仕切皮膜層４を１箇所に有するが、仕切皮膜層４を２箇所以上有するものであっても良い。仕切皮膜層４は、多ければ多いほど吸音特性の向上になる。
【符号の説明】
【００４０】
１Ａ，１Ｂ  発泡体
Ｓ１，Ｓ２，Ｓ３  発泡セル
２  表面皮膜層
３  発泡セル層
４  仕切皮膜層
１０  押出し成形機
１２，１３  吐出口
２０  規制枠壁
【図１】
2014098077.tif 000003
【図２】
2014098077.tif 000004
【図３】
2014098077.tif 000005
【図４】
2014098077.tif 000006
【図５】
2014098077.tif 000007
【図６】
2014098077.tif 000008
【図７】
2014098077.tif 000009
【図８】
2014098077.tif 000010